(57)【要約】  一態様では、本発明は、ポリ（乳酸−コ−グリコール酸）（ＰＬＧＡ）又はメチルセルロース（ＭＣＣ）から選択される生分解性又は生体安定性ポリマーを含む賦形剤と、結合剤と、治療薬とを含む溶出可能なコーティング組成物に関する。いくつかの実施形態では、溶出可能なコーティング組成物は、溶媒をさらに含み、その場合、そのような組成物は、例えば、層の形態で基材に塗布され、続いて乾燥され、それにより、基材上に溶出可能なコーティングを形成し得る。
2021531917.tif 000002
【特許請求の範囲】
【請求項１】
溶出可能なコーティング組成物において、
ポリ（乳酸−コ−グリコール酸）（ＰＬＧＡ）又はメチルセルロース（ＭＣＣ）から選択される生分解性又は生体安定性ポリマーを含んでなる賦形剤と、
結合剤と、
治療薬とを含有する、溶出可能なコーティング組成物。
【請求項２】
前記結合剤がエチルセルロースを含有する、請求項１に記載の溶出可能なコーティング組成物。
【請求項３】
前記賦形剤がＰＬＧＡ（５０：５０）を含有する、請求項１〜２のいずれか一項に記載の溶出可能なコーティング組成物。
【請求項４】
前記賦形剤がＰＬＧＡ（８５：１５）を含有する、請求項１〜２のいずれか一項に記載の溶出可能なコーティング組成物。
【請求項５】
前記賦形剤の固有粘度が約０．１デシリットル／グラム（ｄＬ／ｇ）〜約０．８ｄＬ／ｇの範囲にある、請求項３〜４のいずれか一項に記載の溶出可能なコーティング組成物。
【請求項６】
前記賦形剤が、約１０センチポアズ（ｃｐ）〜約５００ｃｐの範囲の粘度を有するＭＣＣを２％水溶液として含む、請求項１〜２のいずれか一項に記載の溶出可能なコーティング組成物。
【請求項７】
前記賦形剤が、約３００センチポアズ（ｃｐ）〜約４，０００ｃｐの範囲の粘度を有するＭＣＣを２％水溶液として含む、請求項１〜２のいずれか一項に記載の溶出可能なコーティング組成物。
【請求項８】
前記治療薬が前記コーティング組成物の約７０〜約９０重量パーセントの範囲にて含まれる、請求項１〜７のいずれか一項に記載の溶出可能なコーティング組成物。
【請求項９】
前記賦形剤が、前記コーティング組成物の約５〜約４０重量パーセントの範囲にて含まれる、請求項１〜８のいずれか一項に記載の溶出可能なコーティング組成物。
【請求項１０】
前記結合剤が前記コーティング組成物の約５〜約１５重量パーセントの範囲にて含まれる、請求項１〜９のいずれか一項に記載の溶出可能なコーティング組成物。
【請求項１１】
前記治療薬が前記コーティング組成物の約６０〜約８０重量パーセントにて含まれ、前記賦形剤が前記コーティング組成物の約１０〜約２０重量パーセントにて含まれ、前記結合剤は、前記コーティング組成物の約１０〜約２０重量パーセントにて含まれる、請求項１〜１０のいずれか一項に記載の溶出可能なコーティング組成物。
【請求項１２】
前記治療薬がエベロリムスからなる、請求項１〜１２のいずれか一項に記載の溶出可能なコーティング組成物。
【請求項１３】
請求項１に記載の潤滑性コーティング組成物の層によって少なくとも部分的に覆われる医療物品基材を備えた医療物品。
【請求項１４】
前記医療物品基材が拡張可能なバルーンである、請求項１３に記載の医療物品。
【請求項１５】
前記医療物品基材がステントである、請求項１４に記載の医療物品。
【発明の詳細な説明】
【技術分野】
【０００１】
本発明は、医療器具、及び医療器具を製造するための方法に関する。より詳細には、本発明は、治療薬送達のための医療器具に関する。
【背景技術】
【０００２】
血管内での使用などの医療用に多種多様な体内医療器具が開発されてきた。これらの器具のいくつかには、ガイドワイヤ、カテーテルなどが含まれる。これらの器具は、様々な異なる製造方法のいずれかによって製造され、様々な方法のいずれかに従って使用できる。既知の医療器具及び方法のうち、それぞれに特定の長所と短所がある。代替器具、及び医療器具を製造及び使用するための代替方法を提供する継続的なニーズがある。例えば、薬物でコーティングされた医療器具は、体内の標的領域への治療薬の移動を可能にし得る。
【発明の概要】
【発明が解決しようとする課題】
【０００３】
安全かつ確実に薬物移動効率を高めるコーティング組成物を提供することが望ましい。
【課題を解決するための手段】
【０００４】
本発明は、医療器具の設計、材料、製造方法、及び代替用途を提供する。
第１の例では、溶出可能なコーティング組成物は、ポリ（乳酸−コ−グリコール酸）（ＰＬＧＡ）又はメチルセルロース（ＭＣＣ）から選択される生分解性又は生体安定性ポリマーからなる賦形剤と、結合剤と、治療薬とを含むことができる。
【０００５】
別の例において、上記の例のいずれかに代替的又は追加的に、結合剤はエチルセルロースを含み得る。
別の例において、上記の実施例のいずれかに代替的又は追加的に、賦形剤は、ＰＬＧＡ（５０：５０）を含み得る。
【０００６】
別の例において、上記の例のいずれかに代替的又は追加的に、賦形剤は、ＰＬＧＡ（８５：１５）を含み得る。
別の例において、上記の例のいずれかに代替的又は追加的に、賦形剤の固有粘度は、約０．１デシリットル／グラム（ｄＬ／ｇ）〜約０．８ｄＬ／ｇの範囲であり得る。
【０００７】
別の例において、上記の例のいずれかに代替的又は追加的に、賦形剤は、約１０センチポアズ（ｃｐ）〜約５００ｃｐの範囲の粘度を有するＭＣＣを２％水溶液として含み得る。
【０００８】
別の例において、上記の例のいずれかに代替的又は追加的に、賦形剤は、約３００センチポアズ（ｃｐ）〜約４，０００ｃｐの範囲の粘度を有するＭＣＣを２％水溶液として含み得る。
【０００９】
上記の例のいずれかに代替的又は追加的に、別の例では、治療薬は、約６０〜約９０重量パーセントのコーティング組成物を含み得る。
上記の例のいずれかに代替的又は追加的に、別の例では、賦形剤は、約５〜約４０重量パーセントのコーティング組成物を含み得る。
【００１０】
上記の例のいずれかに代替的又は追加的に、別の例では、結合剤は、約５〜約１５重量パーセントのコーティング組成物を含み得る。
上記の例のいずれかに代替的又は追加的に、別の例では、治療薬は約６０〜約８０重量パーセントにてコーティング組成物に含まれ、賦形剤は約１０〜約３５重量パーセントにてコーティング組成物に含まれ、そして結合剤は、約５〜約２０重量パーセントにてコーティング組成物に含まれ得る。
【００１１】
上記の例のいずれかに代替的又は追加的に、別の例では、治療薬はエベロリムスを含み得る。
別の例では、医療品は、上記の例のいずれかによる潤滑性コーティング組成物の層によって少なくとも部分的に覆われている医療物品基材を含み得る。
【００１２】
上記の例のいずれかに代替的又は追加的に、別の例では、医療物品基材は、拡張可能なバルーンであり得る。
上記の実施例のいずれかに代替的又は追加的に、別の実施例では、医療物品基材はステントであり得る。
【００１３】
別の例では、溶出可能なコーティング組成物は、約０．１デシリットル／グラム（ｄＬ／ｇ）〜約０．８ｄＬ／ｇの固有粘度を有するポリ（乳酸−コ−グリコール酸）（ＰＬＧＡ）を含む賦形剤と、結合剤と、治療薬とを含み得る。
【００１４】
上記の例のいずれかに代替的又は追加的に、別の例では、結合剤はエチルセルロースを含み得る。
上記の実施例のいずれかに代替的又は追加的に、別の例において、賦形剤は、ＰＬＧＡ（５０：５０）を含み得る。
【００１５】
上記の例のいずれかに代替的又は追加的に、別の例では、賦形剤は、ＰＬＧＡ（８５：１５）を含み得る。
上記の例のいずれかに代替的又は追加的に、別の例では、治療薬は、約６０〜約９０重量パーセントのコーティング組成物を含み得る。
【００１６】
上記の例のいずれかに代替的又は追加的に、別の例では、賦形剤は、約５〜約４０重量パーセントのコーティング組成物を含み得る。
上記の例のいずれかに代替的又は追加的に、別の例では、結合剤は、約５〜約１５重量パーセントのコーティング組成物を含み得る。
【００１７】
上記の例のいずれかに代替的又は追加的に、別の例では、治療薬は約６０〜約８０重量パーセントのコーティング組成物を含み得、賦形剤は約１０〜約３５重量パーセントのコーティング組成物を含み得、そして結合薬剤は、約５〜約２０重量パーセントのコーティング組成物を含み得る。
【００１８】
上記の例のいずれかに代替的又は追加的に、別の例では、治療薬はエベロリムスを含み得る。
別の例では、溶出可能なコーティング組成物は、メチルセルロース（ＭＣＣ）を含む賦形剤、結合剤、及び治療薬を含み得る。
【００１９】
上記の例のいずれかに代替的又は追加的に、別の例では、結合剤はエチルセルロースを含み得る。
上記の例のいずれかに代替的又は追加的に、別の例では、ＭＣＣは２％水溶液として、約１０センチポアズ（ｃｐ）〜約５００ｃｐの粘度を有し得る。
【００２０】
上記の例のいずれかに代替的又は追加的に、別の例では、ＭＣＣは２％水溶液として、約３００センチポアズ（ｃｐ）〜約４０００ｃｐの粘度を有し得る。
上記の例のいずれかに代替的又は追加的に、別の例では、治療薬は、約６０〜約９０重量パーセントのコーティング組成物を含み得る。
【００２１】
上記の例のいずれかに代替的又は追加的に、別の例では、賦形剤は、約５〜約４０重量パーセントのコーティング組成物を含み得る。
上記の例のいずれかに代替的又は追加的に、別の例では、結合剤は、約５〜約１５重量パーセントのコーティング組成物を含み得る。
【００２２】
上記の例のいずれかに代替的又は追加的に、別の例では、治療薬は約６０〜約８０重量パーセントのコーティング組成物を含み得、賦形剤は約１０〜約３５重量パーセントのコーティング組成物を含み得、そして結合薬剤は、約５〜約２０重量パーセントのコーティング組成物を含み得る。
【００２３】
上記の例のいずれかに代替的又は追加的に、別の例では、治療薬はエベロリムスを含み得る。
別の例では、溶出可能なコーティング組成物を調製する方法は、ポリ（乳酸−コ−グリコール酸）（ＰＬＧＡ）又はメチルセルロース（ＭＣＣ）を含む賦形剤と、エチルセルロース（ＥＣＣ）を含む結合剤と、治療薬とを混合することによって混合物を形成する工程と、混合物を第１の溶媒に分散させて第１の懸濁液を形成する工程と、第１の懸濁液を第２の溶媒に加えて第２の懸濁液を形成する工程と、第２の懸濁液を攪拌する工程と、第２の懸濁液を室温で２４〜７２時間の範囲の一定時間、インキュベートする工程とを備える。
【００２４】
上記の例のいずれかに代替的又は追加的に、別の例では、賦形剤、結合剤、及び治療薬は、約１：１：８の重量比で混合され得る。いくつかの実施形態の上記の要約は、開示された各実施形態又は本発明のすべての実施を説明することを意図するものではない。以下の図及び詳細な説明は、これらの実施形態をより具体的に例示している。
【００２５】
本発明は、添付の図面に関連する以下の詳細な説明を考慮して、より完全に理解され得る。
【図面の簡単な説明】
【００２６】
【図１Ａ】例示的な医療器具を示す断面図。
【図１Ｂ】例示的な管腔内インプラントを示す側面図。
【図２】生分解性ポリマーを含む薬物コーティング組成物の移動効率を示すグラフ。
【図３】生体安定性ポリマーを含む薬物コーティング組成物の移動効率を示すグラフ。
【発明を実施するための形態】
【００２７】
本発明は、様々な修正及び代替形式に変更可能であるが、それらの詳細は、例として図面に示され、詳細に説明される。しかしながら、その意図は、記載された特定の実施形態に本発明を限定することではないことを理解されたい。それどころか、その意図は、本発明の範囲内にあるすべての修正、同等物、及び代替物を網羅することにある。
【００２８】
以下に定義された用語については、クレーム又は本明細書の他の場所で異なる定義が与えられていない限り、これらの定義が適用されるものとする。
本明細書では、すべての数値は、明示的に示されているかどうかにかかわらず、「約」という用語によって変更されることが想定されている。「約」という用語は、一般に、当業者が列挙された値と同等であると考える（すなわち、同じ機能又は結果を有する）数値の範囲を指す。多くの場合、「約」という用語には、最も近い有効数字に四捨五入された数値が含まれ得る。
【００２９】
終点による数値範囲の列挙には、その範囲内のすべての数値が含まれる（例えば、１〜５には、１，１．５，２，２．７５，３，３．８０，４，５が含まれる）。
本明細書及び添付の特許請求の範囲で使用される場合、単数形「ａ」、「ａｎ」、及び「ｔｈｅ」は、内容が明確に別段の指示をしない限り、複数の指示対象を含む。本明細書及び添付の特許請求の範囲で使用される場合、用語「又は」は、内容が明確に他のことを指示しない限り、一般に「及び／又は」を含む意味で使用される。
【００３０】
本明細書における「実施形態」、「いくつかの実施形態」、「他の実施形態」などへの言及は、記載された実施形態が１つ以上の特定の較正、構造、及び／又は特性を含み得ることを示すことに留意されたい。しかしながら、そのような朗読は、必ずしもすべての実施形態が特定の特徴、構造、及び／又は特徴を含むことを意味するわけではない。さらに、特定の特徴、構造、及び／又は特性が一実施形態に関連して説明される場合、明確に逆のことが記載されない限り、そのような特徴、構造、及び／又は特性は、明示的に記載されているかどうかにかかわらず、他の実施形態に関連して使用されてもよいことを理解されたい。
【００３１】
以下の詳細な説明は、異なる図面の類似した要素に同一の符号が付されている図面を参照して読む必要がある。必ずしも縮尺通りではない図面は、実施形態を例示的に示すものであり、本発明の範囲を限定することを意図するものではない。
【００３２】
身体には、血管や体腔などの様々な通路がある。これらの通路は閉塞していることがある（例えば、腫瘍又はプラークによって）。体内の閉塞した血管を広げるために、例えば血管形成術においてバルーンカテーテルを使用することができる。いくつかの実施形態では、バルーンカテーテルは、長くて狭いカテーテル本体によって運ばれる、膨張及び収縮可能なバルーンを備えることができる。バルーンは、最初はカテーテル本体の周りに折りたたまれて、体内への容易な挿入のためにバルーンカテーテルの半径方向の外形を縮小することができる。使用中、折りたたまれたバルーンは、すでに血管内に配置されているガイドワイヤ上を通ってバルーンカテーテルを通すことにより、血管内の標的位置、例えば、プラークによって閉塞された部分に送達することができる。次に、例えば、流体（気体又は液体など）をバルーンの内部に導入することによって、バルーンを膨張させる。バルーンを膨らませると、血管が放射状に拡張するため、血管は血流速度を上げることができる。使用後、バルーンは通常、収縮して体内から引き抜かれる。場合によっては、バルーンが拡張されたときに薬物又は治療薬を管腔壁に送達及び／又は投与するために、薬物又は治療薬をバルーンの外面にコーティング、層状化、又は他の方法で適用することが望ましい場合がある。展開中（例えば、バルーンの拡張）、薬物又は治療薬を含むコーティングは、粒子に分解し得る。粒子の一部は、血管の内面に部分的に堆積する可能性がある。しかしながら、薬物又は治療薬の輸送の効率は低い可能性がある。血流にさらされたときの薬物の損失に対抗するために十分な粒子結合で高粘度を維持しつつ、妥当な粒子プロファイル（例えば、コーティングが付着される身体内に留置される粒子濃度は安全なレベルである）を維持できるコーティングを提供することが望ましい場合がある。本明細書に記載の治療用コーティングは、バルーン及びバルーンカテーテルに関連させて記載しているが、治療用コーティングは、ステント、塞栓フィルター、埋め込み型デバイス、治療デバイスなどの他の医療器具に適用、及び／又は組み合わせて使用できるものと考えられる。
【００３３】
場合によっては、薬物被覆バルーン（ＤＣＢ）は、薬物と賦形剤のブレンドのコーティングを伴う。バルーンを展開すると、コーティングが粒子の小さな滝のように剥がれ落ちる可能性がある。コーティングの一部は経路を辿る間に失われる可能性があり、一部は展開中に失われる可能性があり、ごくわずかな部分が実際に動脈（又は他の標的位置）に沈着し得る。動脈壁の固体粒子は、いくつかの異なる潜在的な結果の１つを有する可能性がある。例えば、動脈壁から血流に流されるものもある。動脈壁と接触したままの部分はゆっくりと溶解し、一部の画分が血流に溶解し、一部の画分が血管に取り込まれる可能性がある（治療用量など）。本明細書に記載のコーティング組成物は、高い薬物移動効率、安全な粒子プロファイル、及び持続的な薬物放出を可能にし得る。
【００３４】
図１Ａは、この例では、体腔４０内に配置されたカテーテルの形態をとる、例示的な医療器具１０の遠位端領域の断面側面図である。少なくともいくつかの実施形態では、カテーテル１０は、バルーンカテーテルであり得る。カテーテル１０は、近位端（図示せず）及び遠位端領域１４を有する長尺状のカテーテルシャフト１２を含み得る。カテーテルシャフト１２は、遠位端領域１４から、患者の身体の外側に留まるように構成された近位端まで近位方向に延びることができる。図示されていないが、カテーテルシャフト１２の近位端は、他の治療装置を接続するため、又は他の治療を促進するためのポートを提供するために取り付けられたハブを含み得る。カテーテルシャフト１２の剛性及びサイズは、体内の様々な場所で使用するためのカテーテル１０を形成すべく、変更され得ることが企図される。カテーテル１０は、ガイドシース、送達シース、又は他のガイド手段を通って前進するように構成され得る。
【００３５】
カテーテル１０は、カテーテルシャフト１２の遠位端領域１４に隣接して取り付けられた膨張可能なバルーン１６をさらに含み得る。バルーン１６のサイズは、体内のどこで使用するかに基づいて多様となり得る（例えば、冠状動脈及び／又は末梢血管系に沿って、肺血管内に、気道に沿って、別の体腔に沿ってなど）。バルーン１６は、１ミリメートル（ｍｍ）〜２６ｍｍ、又は約２〜１０ｍｍ、又は約２．５〜８ｍｍの範囲の外径（膨張状態）を有し得る。バルーン１６は、５ｍｍ〜３００ｍｍ、又は約５〜１００ｍｍ、又は約１０〜５０ｍｍの範囲の長さを有し得る。バルーン１６は、１０マイクロメートル（μｍ）〜１００μｍ、又は約１０〜７５μｍ、又は約１０〜５０μｍの範囲の壁厚を有し得る。
【００３６】
カテーテルシャフト１２は、外側管状部材１８及び内側管状部材２０を含み得る。バルーン１６の近位ウエスト２２は、外側管状部材１８の遠位端領域２６に固定され得る。バルーン１６の遠位ウエスト２４は、内側管状部材２０の遠位端領域２８に固定され得る。内側管状部材２０は、バルーン１６の遠位ウエスト２４を超えて遠位方向に延びることができるが、これは必須ではない。場合によっては、環状膨張管腔３０は、外側管状部材１８と内側管状部材２０との間に配置され得る。膨張管腔３０は、膨張流体が、体外に留まるように構成された膨張流体源からバルーン１６の内部領域３２に通過することを可能にし得る。内側管状部材２０は、カテーテル１０を所定の位置に前進させるためにガイドワイヤ（明示的に示されていない）を通すことができる管腔３４をさらに画定することができるが、これは必須ではない。
【００３７】
いくつかの実施形態では、バルーン１６の外面３８は、溶出可能な薬物又はコーティング３６でコーティングされるか、そうでなければそれを含むことができる。
コーティング３６は、１つ以上のポリマー（例えば、賦形剤）、結合剤、及び治療薬又は薬物を含み得る。「治療薬」、「薬物」、「生物活性剤」、「医薬品」、「薬学的に活性な薬剤」という用語、及び他の関連用語は、本明細書で交換可能に使用され得、遺伝的治療薬、非遺伝的治療薬、及び細胞を含む。治療薬は、単独で又は組み合わせて使用することができる。治療薬の充填は、多様な様式で本発明の器具と組み合わせて使用することができ、薬学的に有効な量は、当業者によって容易に決定されるものであるが、最終的には、例えば、治療される状態、治療薬自体の性質、剤形が導入される組織などに依存する。
【００３８】
いくつかの特定の有益な薬剤には、抗血栓剤、抗増殖剤、抗炎症剤、抗遊走剤、細胞外マトリックスの産生及び組織化に影響を与える薬剤、抗悪性腫瘍剤、抗有糸分裂剤、麻酔剤、抗凝固剤、血管細胞成長促進剤、血管細胞成長阻害剤、コレステロール低下剤、血管拡張剤、及び内因性血管作用メカニズムを妨害する薬剤が含まれる。
【００３９】
より詳細な薬物又は治療薬には、パクリタキセル、ラパマイシン、シロリムス、エベロリムス、タクロリムス、ヘパリン、ジクロフェナク、アスピリン、エポＤ、デキサメタゾン、エストラジオール、ハロフジノン、シロスタゾール、ゲルダナマイシン、ＡＢＴ−５７８（アボットラボラトリーズ）、トラピジル、リプロスチン（ｌｉｐｒｏｓｔｉｎ）、アクチノマイシン（Ａｃｔｉｎｏｍｉｃｉｎ）、レステン（Ｒｅｓｔｅｎ）−ＮＧ、Ａｐ−１７、アブシキマブ（ａｂｃｉｘｉｍａｂ）、クロピドグレル、リドグレル（Ｒｉｄｏｇｒｅｌ）、ベータブロッカー、ｂＡＲＫｃｔ阻害剤、ホスホランバン阻害剤、Ｓｅｒｃａ  ２遺伝子／タンパク質、レキシモド（ｒｅｓｉｑｕｉｍｏｄ）、イミキモッド（他のイミダゾキノリン免疫応答物質も含む）、ヒトアポリポタンパク質（ａｐｏｌｉｏｐｒｏｔｅｉｎｓ）（例えば、ＡＩ、ＡＩＩ、ＡＩＩＩ、ＡＩＶ、ＡＶなど）、血管内皮成長因子（例えば、ＶＥＧＦ−２）、ならびに上記の誘導体を含むが含まれる。
【００４０】
本発明の実施に有用な多数の追加の治療薬は、共に譲渡された米国特許第８，２１１，４５５号に記載されているものから選択することができ、その開示全体が参照により本明細書に組み込まれる。
【００４１】
一例では、薬物コーティング３６は、１つ以上の賦形剤と、１つ以上の結合剤と、エベロリムスなどであるがこれらに限定されない１つ以上の治療薬とを含み得る。本明細書に記載の薬物コーティング３６は、エベロリムスに関して記載しているが、必要に応じて、他の薬物又は治療薬を使用することができると考えられる。いくつかの例示的な賦形剤には、ポリ（乳酸−コ−グリコール酸）（ＰＬＧＡ）又はメチルセルロース（ＭＣＣ）が含まれ得るが、これらに限定されない。必要に応じて、他の生分解性又は生体安定性ポリマーを使用できることが企図されている。例示的であるが非限定的な結合剤は、エチルセルロースを含み得る。場合によっては、コーティングは、ポリ（乳酸−コ−グリコール酸）（ＰＬＧＡ）、エチルセルロース（ＥＣＣ）、及びエベロリムスの混合物を含み得る。別の例では、コーティングは、メチルセルロース（ＭＣＣ）、ＥＣＣ、及びエベロリムスの混合物を含み得る。溶出可能な薬物コーティング３６中の治療薬の重量パーセント（重量％）は、約５０〜約９９重量％、約６０〜約９５重量％、又は約７０〜約９０重量％、又は約８０重量％であり得る。溶出可能な薬物コーティング３６中の賦形剤の重量パーセントは、約１〜約４５重量％、約５〜約３０重量％、又は約１０重量％であり得る。溶出可能な薬物コーティング３６中の結合剤の重量パーセントは、約１〜約２０重量％、約５〜約１５重量％、又は約１０重量％であり得る。
【００４２】
ＰＬＧＡの特性は、重合プロセス中に使用されるラクチドとグリコリドの比率を変更することで操作できる。異なる形態は、使用されるモノマーのモル比によって識別され得る。例えば、ＰＬＧＡ５０：５０は、乳酸５０％とグリコール酸５０％の組成を有するコポリマーを示し、ＰＬＧＡ７５：２５は、乳酸７５％とグリコール酸２５％の組成を有するコポリマーを示す。ＰＬＧＡは、ランダムコポリマー又はブロックコポリマーとして合成することもでき、ＰＬＧＡの特性を制御するために追加で使用できる。場合によっては、グリコリドの含有量を増やすと、ＰＬＧＡの分解時間が短縮されることがある。これの例外はＰＬＧＡ５０：５０で、最も速い劣化時間を有し得る。薬物、結合剤（例えば、エチルセルロース）、及びＰＬＧＡを含むコーティングからの薬物の放出は、ＰＬＧＡ中の乳酸対グリコール酸比の操作によって調節され得ることが企図される。例えば、ＰＬＧＡ中の乳酸の比率を増加させると、コーティングがより疎水性になり（例えば、水溶性が低くなり）、ＰＬＧＡ分解時間が遅くなり、治療薬の放出が調節され得る。さらに、ＰＬＧＡの分子量を増加させると、その場でのコーティングの粘度が増加し、ＰＬＧＡが溶解するのにかかる時間が増加し、治療薬が血管壁に長期間留まるのを助ける可能性があることがさらに企図される。粘度及び溶解時間の増加は、コーティングの血管又は標的領域との接触時間を増加させ、したがって、より多くの薬物が標的領域で体内に吸収されることを可能にし得る。本発明で有用なＰＬＧＡ材料の例には、ＰＬＧＡ（５０：５０）ＤＬ  ２Ａ、ＰＬＧＡ（８５：１５）ＤＬ  ４Ａ、及びＰＬＧＡ（８５：１５）ＤＬ  ｈｉｇｈ  ＩＶが含まれ、これらはすべてエボニック  インダストリーズ  アーゲー（ドイツ国エッセン）から入手できる。適切なＰＬＧＡ材料は、約０．１デシリットル／グラム（ｄＬ／ｇ）〜約０．８ｄＬ／ｇの範囲の固有粘度を有し得る。さらに、固有粘度が０．１ｄＬ／ｇ未満、又は０．８ｄＬｇを超えるＰＬＧＡ材料も使用できることが企図される。
【００４３】
コーティング３６の特性はまた、メチルセルロースが賦形剤として使用される場合に操作され得る。場合によっては、メチルセルロースの特性は、合成中にメトキシドに置き換わるヒドロキシル基の数、及び／又はポリマー骨格の平均長さに応じて変化する可能性がある。例えば、メチルセルロースの水溶液の粘度は、特定の製剤の分子量又は鎖の長さに比例し得る。上記のように、粘度及び溶解する時間を増加させると、コーティングと血管又は標的領域との接触時間が増加し、したがって、より多くの薬物が標的領域で体内に吸収されることが可能になる。本発明において有用なＭＣＣ材料の例には、メトセル（登録商標）Ａ１５  ＬＶ、メトセル（登録商標）Ａ４Ｃプレミアム、及びメトセル（登録商標）Ａ４Ｍ（ＨＶ）が含まれ、これらはすべて、ミシガン州ミッドランドのダウケミカル社から入手可能である。適切なＭＣＣ材料は、１０センチポアズ（ｃｐ）〜約４，０００（ｃｐ）、又は約１０ｃｐ〜約５００ｃｐ、又は約３００ｃｐ〜約４０００ｃｐの範囲の粘度（２％ＭＣＣ水溶液に対するもの）を有し得る。さらに、粘度が１０ｃｐ未満、又は４，０００ｃｐを超えるＭＣＣ材料を使用することもできると考えられる。
【００４４】
結合剤は、薬物粒子を一緒にまとめるために使用され得る（例えば、凝集力の増加を通じて）。薬物粒子を結合することにより、薬物がより長期間にわたり標的領域に留まることが可能になる（例えば、血液などの、流れる体液によって標的領域から洗い流される血液粒子の数を減らす）。場合によっては、エチルセルロース（ＥＣＣ）が結合剤として使用され得るが、デンプン、キサンタンガム、グアーガム、ポビドンなどであるがこれらに限定されない他の結合剤が使用され得る。
【００４５】
バルーン１６に適用するための液体コーティング組成物を調製する際に、薬物（エベロリムスなどであるがこれに限定されない）は、最初にアモルファス形態から結晶形態に変換され得る。簡潔に言えば、アモルファス状の薬物と溶媒とのスラリーが形成され、経時変化させられ得る。アモルファス状のマクロライド薬を結晶性エベロリムスに変換するための例示的な方法は、共に譲渡された米国特許第８，６６９，３６０号に記載されており、その開示全体が参照により本明細書に組み込まれる。しかしながら、場合によっては、液体コーティング懸濁液が調製されている間に、エベロリムスがアモルファス形態から結晶形態に変換され得る。液体懸濁液を使用して、より狭いサイズ分布で結晶成長を促進することができる。
【００４６】
次に、薬物、賦形剤、及び結合剤を、酢酸エチルなどであるがこれらに限定されない第１の溶媒に添加して、第１の溶液又は懸濁液を形成することができる。次に、第１の懸濁液（例えば、薬物、賦形剤、結合剤、及び第１の溶媒）を、ヘプタンなどであるがこれらに限定されない第２の溶媒に分散させて、溶媒及びコーティング組成物を含む第２の懸濁液を形成することができる。場合によっては、第１の懸濁液を（例えば、ピペット又はスポイトから）第２の溶媒に滴下して加えることができる。第１及び第２の溶媒は、様々な量で使用され得ることが企図される。例えば、第２の懸濁液中の第１の溶媒と第２の溶媒との比は、約１：１０〜約１０：１の範囲であり得る。
【００４７】
次に、第２の懸濁液をかき回し（例えば、振とう又は攪拌）、インキュベートすることができる。いくつかの例では、第２の懸濁液は、２９℃で約７２時間インキュベートすることができる。潜伏期間は、アモルファス状の薬物が結晶化することを可能にし得る。第２の懸濁液は、噴霧、浸漬、圧延、ピペッティング、塗装（例えば、ブラシ塗装、スポンジ塗装など）を含むがこれらに限定されない、当技術分野で知られている任意の方法によって医療器具（例えば、バルーン１６）に適用され得る。次に、溶媒を蒸発させて薬物コーティング３６を形成することにより、第２の懸濁液を乾燥させることができる。場合によっては、バルーン１６を周囲条件で一晩乾燥させることができる。しかしながら、場合によっては、バルーン１６は、高温（例えば、室温以上）で乾燥され得る。乾燥形態では、コーティング３６は、約５０重量パーセント（重量％）〜約９０重量％の治療薬、約５重量％〜約３０重量％の賦形剤、及び約５重量％〜約１５重量％の結合剤を含み得る。治療薬、賦形剤、及び結合剤は、乾燥コーティング形態の場合と同様に、懸濁液形態において互いに同じ又は同様の重量比を有し得る。場合によっては、一部の生分解性又は生体安定性ポリマーがミクロスフェアを形成することがある。乾燥したコーティングを分析して（例えば、示差走査熱量測定又はＸ線回折を使用して）、結晶化度のパーセンテージを決定することができる。場合によっては、乾燥コーティングは、約６０〜９０％の結晶形態の乾燥コーティング範囲を有し得る。
【００４８】
いくつかの実施形態では、乾燥コーティング３６はバルーン１６上で、０．１マイクロメートル以下〜２０マイクロメートル以上（例えば、０．１〜０．２マイクロメートルまで，０．５マイクロメートルまで，１マイクロメートルまで，２マイクロメートルまで，５マイクロメートルまで，１０マイクロメートルまで，２０マイクロメートル）の範囲、又は約０．１〜約５マイクロメートルの厚さを有し得る。コーティングの厚さは、他の要因の中でもとりわけ、第２の懸濁液中の固形分パーセント及び塗布技術によって影響を受ける可能性がある。所望のコーティング厚さを達成するために、複数のコーティングを適用することができる。
【００４９】
いくつかの実施形態では、溶出可能な薬物コーティング３６は、バルーン１６の表面領域３８全体を覆い得る。他の実施形態では、溶出可能な薬物コーティング３６は、バルーン１６の表面領域の一部を覆ってもよい。例えば、溶出可能な薬物コーティング３６は、バルーンの外面３８の９０％以下（例えば、約８０％以下、約７０％以下、約６０％以下、約５０％以下、約４０％以下、約３０％以下、約２０％以下、又は約１０％以下）、及び／又は約１０％以上（例えば、約２０％以上、約３０％以上、約４０％以上、約５０％以上、約６０％以上、約７０％以上、８０％以上、又は９０％以上）を被覆し得る。
【００５０】
いくつかの実施形態では、カテーテル１０は、ガイドワイヤ又は他のガイド手段の有無にかかわらず、管腔壁４２を有する管腔４０を通って前進することができる。バルーン１６が所望の治療領域に隣接して配置されると、バルーン１６を拡張して、溶出可能な薬物コーティング３６を管腔壁４２と接触させることができる。薬物コーティング３６は、エベロリムス微粒子などであるがこれに限定されない治療薬を体腔壁４２に溶出することができる。バルーン１６は、コーティング３６をバルーン１６から壁４２に移すのに十分な所望の時間膨張したままであり得る。
【００５１】
本明細書に記載されるように、コーティング３６中の賦形剤は水溶性であり得る。コーティング３６が壁４２に移ると、コーティング３６は血流に溶解し始めるか、又は血流によって洗い流され得る。水和するにつれてより高い粘度を有する賦形剤は、血管壁４２との接触時間が長くなる可能性があり（例えば、洗い流されにくくなる可能性がある）、したがって、コーティング３６から管腔壁４２への薬物移動量の増加を可能にする。言い換えれば、賦形剤の固有粘度が増加するにつれて、コーティング３６が血管壁４２と接触したままでいる能力も増加し得る。本明細書で使用される場合、賦形剤の固有粘度とは、溶液の粘度に対する溶質（例えば、賦形剤）の寄与の尺度を指す。
【００５２】
図１Ｂは、ステントなどであるがこれに限定されない、例示的な管腔内インプラント５０の側面図である。場合によっては、ステント５０は、長尺状の管状部材５２から形成され得る。ステント５０は一般に管状であると説明されているが、ステント５０は、所望の任意の断面形状をとることができると考えられる。ステント５０は、第１の、又は近位の端部５４と、第２の、又は遠位の、端部５６とを有し得る。ステント５０は、食物、流体などの通過を可能にするために、第１の端部５４に隣接する第１の開口部から第２の端部５６に隣接する第２の開口部まで延びる管腔６０を含み得る。いくつかの実施形態では、ステント５０の外面６２は、溶出可能な薬物又はコーティング６６でコーティングされているか、そうでなければそれを含み得る。コーティング６６は、本明細書に記載の溶出可能な薬物コーティング３６と形態及び機能が類似していてもよい。代替的に、又は追加的に、コーティング６６は、ステント５０の内面にコーティングされ得る。
【００５３】
いくつかの実施形態では、溶出可能な薬物コーティング６６は、ステント５０の表面積全体を覆い得る。他の実施形態では、溶出可能な薬物コーティング６６は、ステント５０の表面積の一部を覆ってもよい。例えば、溶出可能な薬物コーティング６６は、ステント５０の９０％以下（例えば、約８０％以下、約７０％以下、約６０％以下、約５０％以下、約４０％以下、約３０％以下、約２０％以下、又は約１０％以下）、及び／又は約１０％以上（例えば、約２０％以上、約３０％以上、約４０％以上、約５０％以上、約６０％以上、約７０％以上、８０％以上、又は９０％以上）を被覆し得る。
【００５４】
ステント５０は、第１の折りたたまれた構成（明示的に示されていない）から第２の拡張された構成に拡張可能であり得る。ステント５０は、狭窄部を横切って延在し、管腔内の狭窄部に半径方向外向きの圧力を加えて管腔を開き、食物、流体、空気などの通過を可能にするように構成され得る。
【００５５】
ステント５０は、いくつかのフィラメント又はストラット６４から製造された製織構造を有し得る。いくつかの実施形態では、ステント５０は、１つのフィラメントで編むことができる。他の実施形態では、ステント５０は、例えば、ボストンサイエンティフィック  コーポレイションによって製造及び販売されているＷａｌｌＦｌｅｘ（登録商標）、ＷＡＬＬＳＴＥＮＴ（登録商標）、及びＰｏｌｙｆｌｅｘ（登録商標）ステントに見られるように、いくつかのフィラメントで編むことができる。別の実施形態では、ステント５０は、ボストンサイエンティフィック社製のＵｌｔｒａｆｌｅｘ（商標）ステントなどで編むことができる。さらに別の実施形態では、ステント５０は、ボストンサイエンティフィック社によって製造されたＰｒｅｃｉｓｉｏｎ  Ｃｏｌｏｎｉｃ（商標）ステントなどの結び目タイプのものであり得る。さらに別の実施形態では、ステント５０は、ボストンサイエンティフィック社製のＥＰＩＣ（商標）ステントなどのレーザー切断管状部材であり得る。レーザー切断された管状部材は、１つ以上の相互接続されたフィラメントを含む、開放セル及び／又は閉鎖セルの形状を有し得る。場合によっては、ステント５０の内面及び／又は外面は、完全に、実質的に又は部分的に、ポリマー被覆又はコーティングで覆われていてもよい。例えば、被覆又はコーティングは食物の嵌入、及び／又は腫瘍又は組織の内部成長を低減するのを助ける可能性がある。
本発明は、実施例を参照することによってさらに明確にすることができ、これらはいくつかの実施形態を例示するのに役立ち得るが、本発明を限定するものではない。
【００５６】
（実施例１）
生分解性ポリマーであるポリ（乳酸-コ-グリコール酸）（ＰＬＧＡ）を使用して３つのコーティング組成物を調製した。各コーティング組成物は、異なる粘度の異なるグレードのＰＬＧＡを使用した。第１のコーティング組成物を、０．１６デシリットル／グラム（ｄＬ／ｇ）の固有粘度（ＩＶ）を有するＰＬＧＡ（５０：５０）で調製した。第２のコーティング組成物を、０．４１ｄＬ／ｇの固有粘度を有するＰＬＧＡ（８５：１５）で調製した。第３のコーティング組成物を、０．７５ｄＬ／ｇの固有粘度を有するＰＬＧＡ（８５：１５）で調製した。各コーティング組成物について、まず、結晶性エベロリムス、エチルセルロース（ＥＣＣ）、及びＰＬＧＡを８：１：１の重量比（エベロリムス：ＥＣＣ：ＰＬＧＡ）で混合して第１の混合物を形成することによって個別に調製した。次に、各組成物を８：１：１：９０の重量比（エベロリムス：ＥＣＣ：ＰＬＧＡ：酢酸エチル）で酢酸エチルに個別に溶解して、第１の懸濁液を生成した。次に、第１の懸濁液を、酢酸エチル対ヘプタンの重量比が１：５でヘプタンであるように滴下して分散させて、第２の懸濁液を生成した。次に、第２の懸濁液を攪拌（振とう又は攪拌など）し、２９℃で約７２時間インキュベートした。次に、各液体コーティング組成物を２つの異なるバルーンにコーティングした結果、６つのバルーンをＰＬＧＡ含有組成物でコーティングした。バルーンを周囲条件で一晩乾燥させた。結晶性エベロリムスのみを有するコーティング組成物でさらに２つのバルーンをコーティングした。乾燥したコーティング組成物を以下の表１に記載する。
【００５７】
表１．コーティング組成物
【００５８】
【表１】
2021531917.tif 000003
【００５９】
コーティングされたバルーンを、血流をシミュレートするために水を流したプラスチックチューブを通って個別に前進させた。プラスチックチューブ内の標的位置で、バルーンを拡張して、体内での治療薬の送達をシミュレートした。次に、バルーンを収縮させ、チューブから抜去した。プラスチックチューブを洗い流すために使用された水を収集して分析し、シミュレートされた血流で失われた治療薬（エベロリムスなど）の量を決定した。バルーンを抜去した後、プラスチックチューブも分析して、治療薬のどれだけがチューブに移されたかを決定した。同様に、バルーンを分析して、バルーンに残存する治療薬の量を決定した。次に、次の式を使用して、薬物の管壁への移動効率（例えば、薬物の）を決定した：
【００６０】
【数１】
2021531917.tif 000004
【００６１】
ここで、薬物全量は、流すのに使用された水中の薬物と、チューブ上の薬物と、バルーン上に残っている薬物との合計である。結果を図２に示す。この図は、生分解性ポリマーを使用した薬物移動効率のグラフを示している。見てわかるように、ＰＬＧＡとＥＣＣを追加すると、エベロリムスのみのコーティングと比較して移動効率が向上した。ＰＬＧＡの固有粘度が増加すると、薬物の移動効率も増加した。
【００６２】
チューブを洗い流すために使用される水（例えば、血液をシミュレートするもの）も分析されて、コーティング組成物の粒子負荷が決定された。粒子の量は、３つの粒子サイズ（１０ミクロン、２５ミクロン、及び５０ミクロン）について、光の隠蔽を使用して決定され、バルーンのサイズによって正規化した。各コーティング及び各サイズ範囲についての微粒子は、以下の表に要約されている。
【００６３】
表２．粒子の比較
【００６４】
【表２】
2021531917.tif 000005
【００６５】
ＰＬＧＡとＥＣＣの追加により、１０ミクロンサイズ範囲の粒子状物質負荷が増加したが、２５ミクロ範囲ンと５０ミクロン範囲の粒子状物質負荷は減少した。ただし、ＰＬＧＡやＥＣＣを含む組成物の１０ミクロンサイズ範囲の粒子負荷は、依然として許容範囲内である。ＰＬＧＡ及びＥＣＣを含む組成物で達成される、より少ない大きな粒子を有することが非常に望ましいことに留意されたい。
【００６６】
（実施例２）
生体安定性ポリマーメチルセルロース（ＭＣＣ）を使用して３つのコーティング組成物を調製した。各コーティング組成物には、異なる粘度を有する異なるグレードのＭＣＣを使用した。第１のコーティング組成物を、１５センチポアズ（ｃｐ）の粘度を有するＭＣＣで調製した。第２のコーティング組成物を、４００ｃｐの粘度を有するＭＣＣで調製した。第３のコーティング組成物を、３８９３ｃｐの粘度を有するＭＣＣで調製した。異なるグレードのＭＣＣの粘度は、ＭＣＣの２％水溶液に基づくものである。各コーティング組成物を、まず、結晶性エベロリムス、エチルセルロース（ＥＣＣ）、及びＭＣＣを８：１：１の重量比（エベロリムス：ＥＣＣ：ＭＣＣ）で混合して第１の混合物を形成することによって個別に調製した。次に、各組成物を８：１：１：９０の重量比（エベロリムス：ＥＣＣ：ＰＬＧＡ：酢酸エチル）で酢酸エチルに個別に溶解して、第１の懸濁液を生成した。次に、第１の懸濁液を、酢酸エチル対ヘプタンの重量比が１：５でヘプタンであるように滴下して分散させて、第２の懸濁液を生成した。次に、第２の懸濁液を攪拌（振とう又は攪拌など）し、２９℃で約２４〜７２時間インキュベートした。次に、各液体コーティング組成物を２つの異なるバルーンにコーティングした結果、６つのバルーンがＭＣＣ含有組成物でコーティングされるようにした。バルーンを周囲条件で一晩乾燥させた。結晶性エベロリムスのみを有するコーティング組成物でさらに２つのバルーンをコーティングした。乾燥したコーティング組成物を以下の表３に記載する。
【００６７】
表３．コーティング組成
【００６８】
【表３】
2021531917.tif 000006
【００６９】
コーティングされたバルーンを、血流をシミュレートするために水を流したプラスチックチューブを通って個別に前進させた。プラスチックチューブ内の標的位置で、バルーンを拡張して、体内での治療薬の送達をシミュレートした。次に、バルーンを収縮させ、チューブから取り外した。プラスチックチューブを洗い流すために使用された水を収集して分析し、シミュレートされた血流で失われた治療薬（エベロリムスなど）の量を決定した。バルーンを取り外した後、プラスチックチューブも分析して、治療薬のどれだけがチューブに移されたかを決定した。同様に、バルーンを分析して、バルーンに残っている治療薬の量を決定した。次に、次の式を使用して、薬物の管壁への移動効率（例えば、薬物の）を決定した：
【００７０】
【数２】
2021531917.tif 000007
【００７１】
ここで、薬物全量は、流すのに使用された水中の薬物と、チューブ上の薬物と、バルーン上に残っている薬物との合計である。結果を図３に示す。この図は、生体安定性ポリマーを使用した薬物移動効率のグラフを示している。見てわかるように、ＭＣＣとＥＣＣを追加すると、エベロリムスのみのコーティングと比較して移動効率が向上した。ＭＣＣの粘度が高くなると、薬物の移動効率も高くなった。サンプル間のばらつきも、粘度が高くなると減少した。
【００７２】
チューブを洗い流すために使用される水（例えば、血液をシミュレートするもの）も分析されて、コーティング組成物の粒子負荷が決定された。粒子の量は、３つの粒子サイズ（１０ミクロン、２５ミクロン、及び５０ミクロン）について、光の隠蔽を使用して決定され、バルーンのサイズによって正規化した。各コーティング及び各サイズ範囲についての微粒子は、以下の表に要約されている。
【００７３】
表４．粒子の比較
【００７４】
【表４】
2021531917.tif 000008
【００７５】
ＭＣＣとＥＣＣの追加により、１０ミクロンサイズ範囲の粒子状物質負荷が増加したが、２５ミクロン範囲と５０ミクロン範囲の粒子状物質負荷は減少した。ただし、ＭＣＣ及びＥＣＣを含む組成物の１０ミクロンサイズ範囲の粒子負荷は、依然として許容範囲内である。大きな粒子が少ないことが非常に望ましいことに留意されたい。これは、ＭＣＣ及びＥＣＣを含む組成物で達成される。
【００７６】
カテーテル１０（及び／又は本明細書に開示される他の器具）の様々な構成要素及び本明細書に開示される様々な管状部材に使用できる材料は、医療器具に一般的に関連するものを含み得る。簡単にするために、以下の説明はカテーテル１０に言及している。しかしながら、これは、発明の説明が本明細書に開示される他の同様の医療器具及び／又は医療器具の構成要素に適用され得るので、本明細書に記載される器具及び方法を制限することを意図しない。
【００７７】
カテーテル１０は、金属、金属合金、ポリマー（そのいくつかの例は以下に開示される）、金属−ポリマー複合体、セラミック、それらの組み合わせなど、又は他の適切な材料から作製され得る。適切な金属及び金属合金のいくつかの例には、３０４Ｖ、３０４Ｌ、及び３１６ＬＶステンレス鋼などのステンレス鋼；軟鋼；線形弾性及び／又は超弾性ニチノールなどのニッケル−チタン合金、ニッケル−クロム−モリブデン合金（例：インコネル（登録商標）６２５などのＵＮＳ：Ｎ０６６２５、ハステロイ（登録商標）Ｃ−２２などのＵＮＳ：Ｎ０６０２２、ハステロイＣ２７６（登録商標）などのＵＮＳ：Ｎ１０２７６、他のハステロイ（登録商標）合金等）、ニッケル−銅合金（例：モネル（登録商標）４００，ＮＩＣＫＥＬＶＡＣ（登録商標）４００，ＭＩＣＯＲＲＯＳ（登録商標）４００などのＵＮＳ：Ｎ０４４００）、ニッケル−コバルト−クロム−モリブデン合金（例：ＭＰ３５−Ｎ（登録商標）などのＵＮＳ：Ｒ３００３５）、ニッケル−モリブデン合金（例：ハステロイ（登録商標）ＡＬＬＯＹ  Ｂ２（登録商標）などのＵＮＳ：Ｎ１０６６５）、その他のニッケル−クロム合金、その他のニッケル−モリブデン合金、その他のニッケル−コバルト合金、その他のニッケル−鉄合金、その他のニッケル−銅合金、他のニッケル−タングステン又はタングステン合金等のなどの他のニッケル合金；コバルトクロム合金；コバルト−クロム−モリブデン合金（例：ＥＬＧＩＬＯＹ（登録商標）、ＰＨＹＮＯＸ（登録商標）等のＵＮＳ：Ｒ３０００３）；プラチナ強化ステンレス鋼；チタン；それらの組み合わせ等、又は他の適切な材料が含まれる。
【００７８】
本明細書で理解されるように、市販のニッケル−チタン又はニチノール合金の群には、「線形弾性」又は「非超弾性」と呼ばれるカテゴリーがあり、これは、化学的には従来の形状記憶及び超弾性品種と類似している可能性があるが、明確で有用な機械的特性を示す場合がある。線形弾性及び／又は非超弾性ニチノールは、線形弾性及び／又は非超弾性ニチノールがその応力においてひずみ曲線で超弾性ニチノールのような実質的な「超弾性プラトー」又は「フラグ領域」を示さないという点で、超弾性ニチノールと区別され得る。代わりに、線形弾性及び／又は非超弾性ニチノールでは、回復可能なひずみが増加するにつれて、応力は実質的に線形、又はある程度線形の関係で増加し続けるが、塑性変形が始まるまで、又は少なくとも超弾性ニチノールで見られる可能性のある超弾性プラトー及び／又はフラグ領域よりも線形である関係であり続ける。したがって、本発明の目的のために、線形弾性及び／又は非超弾性ニチノールはまた、「実質的に」線形弾性及び／又は非超弾性ニチノールと呼ばれ得る。
【００７９】
場合によっては、線形弾性及び／又は非超弾性ニチノールはまた、線形弾性及び／又は非超弾性ニチノールが実質的に弾性を維持しながら（例えば、塑性変形する前に）最大約２〜５％のひずみを受け入れることができるという点で、超弾性ニチノールと区別でき、超弾性ニチノールは、塑性変形する前に最大約８％のひずみを受け入れる可能性がある。これらの材料は両方とも、塑性変形する前に約０．２〜０．４４パーセントのひずみしか受け入れないステンレス鋼（その組成に基づいて区別することもできる）などの他の線形弾性材料と区別できる。
【００８０】
いくつかの実施形態において、線状弾性及び／又は非超弾性ニッケル−チタン合金は、広い温度範囲での示差走査熱量測定（ＤＳＣ）及び動的金属熱分析（ＤＭＴＡ）によって検出可能なマルテンサイト／オーステナイト相変化を示さない合金である。例えば、いくつかの実施形態では、線形弾性及び／又は非超弾性ニッケル−チタン合金において、摂氏約−６０度（℃）〜約１２０℃の範囲で、ＤＳＣ及びＤＭＴＡ分析によって検出可能なマルテンサイト／オーステナイト相変化がない場合がある。したがって、そのような材料の機械的曲げ特性は、一般に、この非常に広い温度範囲にわたる温度の影響に対して不活性であり得る。いくつかの実施形態では、周囲温度又は室温での線形弾性及び／又は非超弾性ニッケル−チタン合金の機械的曲げ特性は、例えば、超弾性プラトー及び／又はフラグ領域が示されないという点で、体温での機械的特性と実質的に同じである。言い換えれば、広い温度範囲にわたって、線形弾性及び／又は非超弾性ニッケル−チタン合金は、その線形弾性及び／又は非超弾性特性及び／又は特性を維持する。
【００８１】
いくつかの実施形態では、線形弾性及び／又は非超弾性ニッケルチタン合金において、約５０〜約６０重量パーセントはニッケルであり得、残りは概ねチタンである。いくつかの実施形態では、組成物は、約５４〜約５７重量パーセントの範囲のニッケルを有する。適切なニッケルチタン合金の一例は、神奈川県の古河テクノマテリアル株式会社から市販されているＦＨＰ−ＮＴ合金である。ニッケルチタン合金のいくつかの例は、参照により本明細書に組み込まれる米国特許第５，２３８，００４号及び第６，５０８，８０３号に開示されている。他の適切な材料には、ＵＬＴＡＮＩＵＭ（登録商標、Ｎｅｏ−Ｍｅｔｒｉｃｓ社から入手可能）及びＧＵＭＭＥＴＡＬ（登録商標、トヨタから入手可能）が含まれる。いくつかの他の実施形態では、超弾性合金、例えば超弾性ニチノールを使用して、所望の特性を達成することができる。
【００８２】
少なくともいくつかの実施形態では、カテーテル１０の一部又は全部はまた、放射線不透過性材料がドープされるか、放射線不透過性材料から形成されるか、さもなければ放射線不透過性材料を含み得る。放射線不透過性材料は、医療処置中に蛍光透視スクリーン又は別の画像化技術上で比較的明るい画像を生成できる材料であると理解されている。この比較的明るい画像は、カテーテル１０の使用者がその位置を判定するのに役立つ。放射線不透過性材料のいくつかの例には、金、白金、パラジウム、タンタル、タングステン合金、放射線不透過性充填剤が充填されたポリマー材料などが含まれ得るが、これらに限定されない。さらに、他の放射線不透過性マーカーバンド及び／又はコイルもまた、同じ結果を達成するためにカテーテル１０の設計に組み込まれ得る。
【００８３】
いくつかの実施形態では、ある程度の磁気共鳴画像法（ＭＲＩ）適合性がカテーテル１０に与えられる。例えば、カテーテル１０又はその一部は、画像を実質的に歪めず、実質的なアーチファクト（すなわち、画像のギャップ）を生成しない材料で形成され得る。例えば、特定の強磁性体は、ＭＲＩ画像にアーチファクトを作成する可能性があるため、適切でない場合がある。カテーテル１０又はその一部はまた、ＭＲＩ装置が画像化することができる材料から作製され得る。これらの特性を示すいくつかの材料には、例えば、タングステン、コバルト−クロム−モリブデン合金（例えば、ＥＬＧＩＬＯＹ（登録商標）、ＰＨＹＮＯＸ（登録商標）などのＵＮＳ：Ｒ３０００３）、ニッケル−コバルト−クロム−モリブデン合金（例えば、ＭＰ３５−Ｎ（登録商標）などのＵＮＳ：Ｒ３００３５）、ニチノール等、及びその他のものが含まれる。
【００８４】
この開示は、多くの点で、例示にすぎないことを理解されたい。開示の範囲を超えることなく、特に形状、サイズ、及び工程の配置に関して、詳細に変更を加えることができる。これは、適切な範囲で、他の実施形態で使用されている一例の実施形態の特徴のいずれかの使用を含み得る。言うまでもなく、本発明の範囲は、添付の特許請求の範囲が表現される言語で定義される。
【図１Ａ】
2021531917.tif 000009
【図１Ｂ】
2021531917.tif 000010
【図２】
2021531917.tif 000011
【図３】
2021531917.tif 000012
【国際調査報告】
2021531917.tif 000013
2021531917.tif 000014
2021531917.tif 000015